ОГНЕЗАЩИТНАЯ КОМПОЗИЦИЯ И КРАСКА

1. Огнезащитная (интумесцентная) композиция, представляющая собой смесь пигментов и наполнителей, отличающаяся тем, что содержит по крайней мере следующие компоненты в следующем соотношении, мас.%:
донор кислоты
30-45
карбонизирующий компонент
20-45
армирующий компонент
5
газообразующий агент
остальное
2. Огнезащитная композиция по п.1, отличающаяся тем, что в качестве донора кислоты использован полифосфат аммония.
3. Огнезащитная композиция по п.1, отличающаяся тем, что в качестве донора кислоты использован ортофосфат аммония.
4. Огнезащитная композиция по п.1, отличающаяся тем, что в качестве донора кислоты использован диаммоний фосфат.
5. Огнезащитная композиция по п.1, отличающаяся тем, что в качестве донора кислоты использована бура.
6. Огнезащитная композиция по п.1, отличающаяся тем, что в качестве карбонизирующего компонента использован меламин микронизированный.
7. Огнезащитная композиция по п.1, отличающаяся тем, что в качестве карбонизирующего компонента использован крахмал.
8. Огнезащитная композиция по п.1, отличающаяся тем, что в качестве карбонизирующего компонента использован сорбит.
9. Огнезащитная композиция по п.1, отличающаяся тем, что в качестве карбонизирующего компонента использован декстрин.
10. Огнезащитная композиция по п.1, отличающаяся тем, что в качестве газообразующего агента использован меламин.
11. Огнезащитная композиция по п.1, отличающаяся тем, что в качестве газообразующего агента использована мочевина.
12. Огнезащитная композиция по п.1, отличающаяся тем, что в качестве газообразующего агента использован мелем.
13. Огнезащитная композиция по п.1, отличающаяся тем, что в качестве газообразующего агента использован фосфат меламина.
14. Огнезащитная композиция по п.1, отличающаяся тем, что в качестве армирующего компонента использована двуокись титана.
15. Огнезащитная композиция по п.1, отличающаяся тем, что в качестве армирующего компонента использован волластонит.
16. Огнезащитная композиция по п.1, отличающаяся тем, что в качестве армирующего компонента использован кизельгур.
17. Огнезащитная композиция по п.1, отличающаяся тем, что антисептик и загуститель, предварительно соединены вместе в диссольвере, перемешаны до однородной композиции с последующей пропиткой полученной композиции 60%-90%-ым водным раствором полифосфата аммония;
- последовательно добавлены остальные компоненты;
- полученная смесь окончательно перемешана до получения однородной композиции.
18. Огнезащитная краска, содержащая интумесцентную композицию, представляющая собой суспензию интумесцентной композиции, пигментов и наполнителей в растворителе с добавлением по крайней мере биоцидных, модифицирующих, стабилизирующих добавок, отличающаяся тем, что содержит интумесцентную композицию, включающую, по крайней мере, следующие компоненты в следующем соотношении, мас.%:
донор кислоты
10-32
карбонизирующий компонент
8-24
армирующий компонент
5
газообразующий агент
8-24
растворитель в т.ч. с
остальное
добавлением антисептических,
стабилизирующих и других
целевых добавок.